КОМПОЗИЦИИ ДОБАВОК И СОДЕРЖАЩИЕ ИХ ТЕРМОПЛАСТИЧНЫЕ ПОЛИМЕРНЫЕ КОМПОЗИЦИИ

1. Термопластичная полимерная композиция, содержащая:
(a) термопластичный полимер;
(b) по меньшей мере, один осветляющий агент; и
(c) по меньшей мере, один красящий агент,
где количество осветляющего агента в термопластичной полимерной композиции составляет от около 50 частей на миллион до около 5000 частей на миллион в расчете на общую массу термопластичной полимерной композиции, и термопластичный полимер обладает коэффициентом синего цвета (а) от 0,93 до 1,1 и нормализованным значением яркости (Y') от 64,0 до 69,6.
2. Термопластичная полимерная композиция по п. 1, где термопластичный полимер представляет собой полиолефин.
3. Термопластичная полимерная композиция по п. 2, где термопластичный полимер выбран из группы, состоящей из гомополимеров полипропилена, статистических сополимеров полипропилена и их смесей.
4. Термопластичная полимерная композиция по любому из пп. 1-3, где осветляющий агент выбран из группы, состоящей из трисамидов, бисфенолфосфатов, солей карбоновых кислот, ацетальных соединений и их смесей.
5. Термопластичная полимерная композиция по п. 4, где осветляющий агент представляет собой ацетальное соединение, соответствующее структуре Формулы (I):
(I)
1
2
3
4
5
6
7
8
9
10
11
12
2
2
где R выбран из группы, состоящей из водорода, алкильных групп, алкенильных групп, гидроксиалкильных групп, алкоксигрупп, алкилгалогенидных групп и их производных; R, R, R, R, R, R, R, R, R и R каждый независимо выбран из группы, состоящей из водорода, алкильных групп, алкоксигрупп, алкенильных групп, арильных групп, карбоксильных групп и галогенов; и R представляет собой гидроксиалкильную группу, выбранную из группы, состоящей из - CHOH и -СН(ОН)CHOH.
1
2
3
4
5
6
7
8
9
10
11
12
2
1
2
3
5
6
7
8
10
11
4
9
12
2
1
2
5
6
7
8
10
3
4
9
10
12
2
6. Термопластичная полимерная композиция по п. 5, где осветляющий агент выбран из группы, состоящей из (а) соединения Формулы (I), где R, R, R, R, R, R, R, R, R, R и R каждый представляет собой водород, и R представляет собой - CH(OH)CHOH, (b) соединения Формулы (I), где R, R, R, R, R, R, R, R и R каждый представляет собой водород, R и R каждый представляет собой метильную группу, и R представляет собой -СН(ОН)СНОН, (с) соединения Формулы (I), где R, R, R, R, R, R и R каждый представляет собой водород, R, R, R и R каждый представляет собой метильную группу, и R представляет собой -СН(ОН)СНОН, и (d) смесей, по меньшей мере, двух из (а), (b) и (с).
1
2
5
6
7
8
11
3
4
9
10
12
2
7. Термопластичная полимерная композиция по п. 5, где осветляющий агент представляет собой соединение Формулы (I), где R, R, R, R, R, R и R каждый представляет собой водород, R, R, R и R каждый представляет собой метильную группу, и R представляет собой - CH(OH)СНОН.
1
2
3
5
6
7
8
10
11
12
2
4
9
8. Термопластичная полимерная композиция по п. 5, где осветляющий агент представляет собой соединение Формулы (I), где R представляет собой н-пропильную группу, R, R, R, R, R, R, R и R каждый представляет собой водород, R представляет собой -СН(ОН)CHOH, и R и R каждый представляет собой н-пропильные группы.
9. Термопластичная полимерная композиция по любому из пп. 1-8, где осветляющий агент присутствует в количестве от около 1000 частей на миллион до около 2500 частей на миллион.
10. Термопластичная полимерная композиция по любому из пп. 1-9, где красящий агент представляет собой пигмент.
11. Способ получения термопластичной полимерной композиции, включающий стадии:
(a) предоставление термопластичного полимера;
(b) предоставление композиции добавок, содержащей:
(i) по меньшей мере, один осветляющий агент;
(ii) по меньшей мере, один красящий агент; и
(с) смешение термопластичного полимера и композиции добавок для получения термопластичной полимерной композиции,
где количество осветляющего агента в термопластичной полимерной композиции составляет от около 50 частей на миллион до около 5000 частей на миллион в расчете на общую массу термопластичной полимерной композиции, и термопластичный полимер обладает коэффициентом синего цвета (а) от 0,93 до 1,1 и нормализованным значением яркости (Y') от 64,0 до 69,6.
12. Способ по п. 11, где термопластичный полимер представляет собой полиолефин.
13. Способ по п. 12, где термопластичный полимер выбран из группы, состоящей из гомополимеров полипропилена, статистических сополимеров полипропилена и их смесей.
14. Способ по любому из пп. 11-13, где осветляющий агент выбран из группы, состоящей из трисамидов, бисфенолфосфатов, солей карбоновых кислот, ацетальных соединений и их смесей.
15. Способ по п. 14, где осветляющий агент представляет собой ацетальное соединение, соответствующее структуре Формулы (I):
(I)
1
2
3
4
5
6
7
8
9
10
11
12
2
2
где R выбран из группы, состоящей из водорода, алкильных групп, алкенильных групп, гидроксиалкильных групп, алкоксигрупп, алкилгалогенидных групп и их производных; R, R, R, R, R, R, R, R, R и R каждый независимо выбран из группы, состоящей из водорода, алкильных групп, алкоксигрупп, алкенильных групп, арильных групп, карбоксильных групп и галогенов; и R представляет собой гидроксиалкильную группу, выбранную из группы, состоящей из -СНОН и -СН(ОН)CHOH.
1
2
3
4
5
6
7
8
9
10
11
12
2
1
2
3
5
6
7
8
10
11
4
9
12
2
1
2
5
6
7
8
11
3
4
9
10
12
2
16. Способ по п. 15, где осветляющий агент выбран из группы, состоящей из (а) соединения Формулы (I), где R, R, R, R, R, R, R, R, R, R и R каждый представляет собой водород, и R представляет собой -СН(ОН)CHOH, (b) соединения Формулы (I), где R, R, R, R, R, R, R, R и R каждый представляет собой водород, R и R каждый представляет собой метильную группу, и R представляет собой -СН(ОН)CHOH, (с) соединения Формулы (I), где R, R, R, R, R, R и R каждый представляет собой водород, R, R, R и R каждый представляет собой метильную группу, и R представляет собой -СН(ОН)CHOH, и (d) смесей, по меньшей мере, двух из (а), (b) и (с).
1
2
5
6
7
8
11
3
4
9
10
12
2
17. Способ по п. 15, где осветляющий агент представляет собой соединение Формулы (I), где R, R, R, R, R, R и R каждый представляет собой водород, R, R, R и R каждый представляет собой метильную группу, и R представляет собой -СН(ОН)СНОН.
1
2
3
5
6
7
8
10
11
12
2
4
9
18. Способ по п. 15, где осветляющий агент представляет собой соединение Формулы (I), где R представляет собой н-пропильную группу, R, R, R, R, R, R, R и R каждый представляет собой водород, R представляет собой -CH(OH)CHOH, и R и R каждый представляет собой н-пропильные группы.
19. Способ по любому из пп. 11-18, где осветляющий агент присутствует в количестве от около 1000 частей на миллион до около 2500 частей на миллион.
20. Способ по любому из пп. 11-19, где красящий агент представляет собой пигмент.
21. Способ получения термопластичной полимерной композиции, включающий стадии:
(a) предоставление термопластичного полимера;
(b) предоставление, по меньшей мере, одного осветляющего агента;
(c) предоставление, по меньшей мере, одного красящего агента; и
(d) смешение термопластичного полимера, осветляющего агента и красящего агента для получения термопластичной полимерной композиции,
где количество осветляющего агента, присутствующего в термопластичной полимерной композиции составляет от около 100 частей на миллион до около 5000 частей на миллион в расчете на общую массу термопластичной полимерной композиции, и термопластичный полимер обладает коэффициентом синего цвета (а) от 0,93 до 1,1 и нормализованным значением яркости (Y') от 64,0 до 69,6.
22. Способ по п. 21, где термопластичный полимер представляет собой полиолефин.
23. Способ по п. 22, где термопластичный полимер выбран из группы, состоящей из гомополимеров полипропилена, статистических сополимеров полипропилена и их смесей.
24. Способ по любому из пп. 21-23, где осветляющий агент выбран из группы, состоящей из трисамидов, бисфенолфосфатов, солей карбоновых кислот, ацетальных соединений и их смесей.
25. Способ по п. 24, где осветляющий агент представляет собой ацетальное соединение, соответствующее структуре Формулы (I):
(I)
1
2
3
4
5
6
7
8
9
10
11
12
2
2
где R выбран из группы, состоящей из водорода, алкильных групп, алкенильных групп, гидроксиалкильных групп, алкоксигрупп, алкилгалогенидных групп и их производных; R, R, R, R, R, R, R, R, R и R каждый независимо выбран из группы, состоящей из водорода, алкильных групп, алкоксигрупп, алкенильных групп, арильных групп, карбоксильных групп и галогенов; и R представляет собой гидроксиалкильную группу, выбранную из группы, состоящей из -СНОН и -СН(ОН)CHOH.
1
2
3
4
5
6
7
8
9
10
11
12
2
1
2
3
5
6
7
8
10
11
4
9
12
2
1
2
5
6
7
8
11
3
4
9
10
12
2
26. Способ по п. 25, где осветляющий агент выбран из группы, состоящей из (а) соединения Формулы (I), где R, R, R, R, R, R, R, R, R, R и R каждый представляет собой водород, и R представляет собой -СН(ОН)CHOH, (b) соединения Формулы (I), где R, R, R, R, R, R, R, R и R каждый представляет собой водород, R и R каждый представляет собой метильную группу, и R представляет собой -СН(ОН)CHOH, (с) соединения Формулы (I), где R, R, R, R, R, R и R каждый представляет собой водород, R, R, R и R каждый представляет собой метильную группу, и R представляет собой -СН(ОН)CHOH, и (d) смесей, по меньшей мере, двух из (а), (b) и (с).
1
2
5
6
7
8
11
3
4
9
10
12
2
27. Способ по п. 25, где осветляющий агент представляет собой соединение Формулы (I), где R, R, R, R, R, R и R каждый представляет собой водород, R, R, R и R каждый представляет собой метильную группу, и R представляет собой - CH(OH)CHOH.
1
2
3
5
6
7
8
10
11
12
2
4
9
28. Способ по п. 25, где осветляющий агент представляет собой соединение Формулы (I), где R представляет собой н-пропильную группу, R, R, R, R, R, R, R и R каждый представляет собой водород, R представляет собой -СН(ОН)CHOH, и R и R каждый представляет собой н-пропильные группы.
29. Способ по любому из пп. 21-28, где осветляющий агент присутствует в количестве от около 1000 частей на миллион до около 2500 частей на миллион.
30. Способ по любому из пп. 21-29, где красящий агент представляет собой пигмент.
31. Композиция добавок, состоящая по существу из:
(a) по меньшей мере, одного осветляющего агента; и
(b) по меньшей мере, одного красящего агента,
где количество красящих агентов, присутствующих в композиции добавок, является таким, что термопластичная полимерная композиция, полученная с композицией добавок, обладает коэффициентом синего цвета (а) от 0,93 до 1,1 и нормализованным значением яркости (Y') от 64,0 до 69,6, и термопластичная полимерная композиция содержит термопластичный полимер и композицию добавок в количестве, достаточном для обеспечения от около 100 частей на миллион до около 5000 частей на миллион осветляющего агента в термопластичной полимерной композиции.
32. Композиция добавок по п. 31, где осветляющий агент выбран из группы, состоящей из трисамидов, бисфенолфосфатов, солей карбоновых кислот, ацетальных соединений и их смесей.
33. Композиция добавок по п. 32, где осветляющий агент представляет собой ацетальное соединение, соответствующее структуре Формулы (I):
(I)
1
2
3
4
8
6
7
8
9
10
11
12
2
2
где R выбран из группы, состоящей из водорода, алкильных групп, алкенильных групп, гидроксиалкильных групп, алкоксигрупп, алкилгалогенидных групп и их производных; R, R, R, R, R, R, R, R, R и R каждый независимо выбран из группы, состоящей из водорода, алкильных групп, алкоксигрупп, алкенильных групп, арильных групп, карбоксильных групп и галогенов; и R представляет собой гидроксиалкильную группу, выбранную из группы, состоящей из -СНОН и - CH(OH)CHOH.
1
2
3
4
8
6
7
8
9
10
11
12
2
1
2
3
5
6
7
8
10
11
4
9
12
2
1
2
5
6
7
8
11
3
4
9
10
12
2
34. Композиция добавок по п. 33, где осветляющий агент выбран из группы, состоящей из (а) соединения Формулы (I), где R, R, R, R, R, R, R, R, R, R и R каждый представляет собой водород, и R представляет собой - CH(OH)CHOH, (b) соединения Формулы (I), где R, R, R, R, R, R, R, R и R каждый представляет собой водород, R и R каждый представляет собой метильную группу, и R представляет собой -СН(ОН)CHOH, (с) соединения Формулы (I), где R, R, R, R, R, R и R каждый представляет собой водород, R, R, R и R каждый представляет собой метильную группу, и R представляет собой - CH(OH)CHOH, и (d) смесей, по меньшей мере, двух из (а), (b)и(с).
1
2
5
6
7
8
11
3
4
9
10
12
2
35. Композиция добавок по п. 33, где осветляющий агент представляет собой соединение Формулы (I), где R, R, R, R, R, R и R каждый представляет собой водород, R, R, R и R каждый представляет собой метильную группу, и R представляет собой -СН(ОН)СНОН.
1
2
3
5
6
7
8
10
11
12
2
4
9
36. Композиция добавок по п. 33, где осветляющий агент представляет собой соединение Формулы (I), где R представляет собой н-пропильную группу, R, R, R, R, R, R, R и R каждый представляет собой водород, R представляет собой -СН(ОН)CHOH, и R и R каждый представляет собой н-пропильные группы.
37. Композиция добавок по любому из пп. 31-36, где красящий агент представляет собой пигмент.